(57)【要約】【課題】鉛直方向が側方より発光強度が高い発光素子であっても、色ムラの発生を抑止することができる発光装置およびその製造方法を提供する。【解決手段】発光装置１０は、絶縁性基板２１に電極が形成された基板２０と、鉛直方向がピークとなる発光強度分布の発光素子３０と、発光素子３０からの光に励起されて波長変換した光を発生する蛍光体が含有された第１の波長変換層５０と、第１の波長変換層５０を被覆する半球状の光透過層６０と、発光素子３０の鉛直方向を含む光透過層６０上の凹部６０ａに、第１の波長変換層５０を通過した発光素子３０からの光を、含有させた蛍光体により波長変換して色度を補正する第２の波長変換層７０とを備えている。第１の波長変換層５０と第２の波長変換層７０とに含有させた蛍光体は、同じ種類のものとすると、第１の波長変換層５０と第２の波長変換層７０を成形する蛍光体を含有した樹脂を複数種類用意する必要がない。【選択図】図１
2014093435.tif 000002
【特許請求の範囲】
【請求項１】
鉛直方向がピークとなる発光強度分布の発光素子と、
前記発光素子からの光に励起されて波長変換した光を発生する蛍光体が含有された第１の波長変換層と、
前記第１の波長変換層を被覆する光透過層と、
前記発光素子の鉛直方向を含む前記光透過層上の一部の範囲に、前記第１の波長変換層を通過した前記発光素子からの光を、含有させた蛍光体により波長変換して色度を補正する第２の波長変換層とを備えたことを特徴とする発光装置。
【請求項２】
前記第１の波長変換層と前記第２の波長変換層とに含有させた蛍光体を、同じ種類のものとした請求項１記載の発光装置。
【請求項３】
前記第２の波長変換層は、前記発光素子の鉛直方向が厚く、周縁部が薄く形成されている請求項１または２記載の発光装置。
【請求項４】
前記光透過層の頭頂部に凹部が設けられ、
前記第２の波長変換層は、前記凹部に形成されている請求項１から３のいずれかの項に記載の発光装置。
【請求項５】
前記光透過層は、略半球状に形成されている請求項１から４のいずれかの項に記載の発光装置。
【請求項６】
前記光透過層は、略直方体状に形成されている請求項１から４のいずれかの項に記載の発光装置。
【請求項７】
鉛直方向がピークとなる発光強度分布の発光素子に、前記発光素子からの光に励起されて波長変換した光を発生する蛍光体が含有された第１の波長変換層を被覆する工程と、
前記第１の波長変換層に、光透過層を被覆する工程と、
前記蛍光体が含有され、前記発光素子の鉛直方向を含む前記光透過層上の一部の範囲に、前記第１の波長変換層を通過した前記発光素子からの光を波長変換して色度を補正する第２の波長変換層を成形する工程とを含むことを特徴とする発光装置の製造方法。
【請求項８】
前記光透過層を前記第１の波長変換層に被覆する工程は、凹部の底部に凸部が形成された金型に、前記光透過層を成形する樹脂を充填すると共に、前記第１の波長変換層が被覆された発光素子を浸漬して、前記樹脂を硬化させ、
前記第２の波長変換層を成形する工程は、前記凸部により形成された凹部に、ポッティング法により前記蛍光体を含有した樹脂を充填して硬化する請求項７記載の発光装置の製造方法。
【発明の詳細な説明】
【技術分野】
【０００１】
本発明は、発光素子からの光に励起されて発光する蛍光体が含有された蛍光体層が、発光素子を被覆した発光装置およびその製造方法に関するものである。
【背景技術】
【０００２】
発光素子からの光に励起され、波長変換する蛍光体を樹脂層に含有させて、発光素子を被覆することで、新たな発光色を得ることができる。例えば、発光素子からの青色光と、青色と補色の関係にある蛍光体からの黄色光を混色させることで、白色に発光する発光装置とすることが知られている。
【０００３】
このような発光装置として、特許文献１に記載されたものが知られている。
【０００４】
この特許文献１に記載の発光装置は、発光素子を覆う蛍光体層の上面部の外周端部を、ダイサーブレードで研磨して、少なくとも１段以上の階段状の段差部を形成したものである。特許文献１に記載の発光装置は、蛍光体層に段差部を設けることで、蛍光体層の外周端部を通過する斜め方向の青色光の光路長と、蛍光体層の上面部と側面部を通過する青色光の光路長とを、ほぼ等しくすることで、発光色の色ムラの発生を防止している。
【先行技術文献】
【特許文献】
【０００５】
【特許文献１】特開２００７−４２７４９号公報
【発明の概要】
【発明が解決しようとする課題】
【０００６】
しかし、蛍光体層の上面部と、この上面部の外周端部を、ダイサーブレードや砥石で研磨して、蛍光体層の上面部と側面部を通過する青色光の光路長を等しくしても、発光素子の発光強度は、側方より斜め上方、更に、斜め上方より直上方向である鉛直方向の方が大きいため、鉛直方向の光は、側方への光より多く、蛍光体層から波長変換されずに抜けてしまう。従って、鉛直方向の蛍光層の発光色と、側方の蛍光層の発光色とで異なり、これが色ムラとなって観察されてしまう。
【０００７】
そこで本発明は、鉛直方向が側方より発光強度が高い発光素子であっても、色ムラの発生を抑止することができる発光装置およびその製造方法を提供することを目的とする。
【課題を解決するための手段】
【０００８】
本発明は、鉛直方向がピークとなる発光強度分布の発光素子を、前記発光素子からの光に励起されて波長変換した光を発生する蛍光体が含有された第１の波長変換層により被覆すると共に、前記第１の波長変換層を光透過層により被覆し、光透過層に、前記発光素子の鉛直方向を含む前記光透過層上の一部の範囲に、前記第１の波長変換層を通過した前記発光素子からの光を、含有させた蛍光体により波長変換して色度を補正する第２の波長変換層を設けたことを特徴とする。
【発明の効果】
【０００９】
本発明によれば、第１の波長変換層を抜けた発光素子からの鉛直方向の光が、第２の波長変換層により波長変換されることにより、色度が補正され、色度ばらつきを抑えることができるので、鉛直方向が側方より発光強度が高い発光素子であっても、色ムラの発生を抑止することができる。
【図面の簡単な説明】
【００１０】
【図１】本発明の実施の形態１に係る発光装置を示す断面図
【図２】（Ａ）〜（Ｆ）は、図１に示す発光装置の製造方法を説明するための各工程の断面図
【図３】本発明の発光装置（発明品）と従来の発光装置（比較品）とにおける、発光時の出射角度に対する色度Ｃｘ値の変化を示すグラフ
【図４】（Ａ），（Ｂ）は図１に示す発光装置の変形例の断面図
【図５】本発明の実施の形態２に係る発光装置を示す断面図
【図６】（Ａ）〜（Ｆ）は、図５に示す発光装置の製造方法を説明するための各工程の断面図
【図７】（Ａ）〜（Ｃ）は図５に示す発光装置の変形例の断面図
【発明を実施するための形態】
【００１１】
本願の第１の発明は、鉛直方向がピークとなる発光強度分布の発光素子と、前記発光素子からの光に励起されて波長変換した光を発生する蛍光体が含有された第１の波長変換層と、前記第１の波長変換層を被覆する光透過層と、前記発光素子の鉛直方向を含む前記光透過層上の一部の範囲に、前記第１の波長変換層を通過した前記発光素子からの光を、含有させた蛍光体により波長変換して色度を補正する第２の波長変換層とを備えたことを特徴とした発光装置である。
【００１２】
第１の発明によれば、第２の波長変換層が、発光素子の鉛直方向を含む光透過層上の一部の範囲に形成されているため、第１の波長変換層により波長変換されなかった発光素子からの鉛直方向の光が、第２の波長変換層に含有させた蛍光体により波長変換され、色度が補正されるので、色度ばらつきを抑えることができる。
【００１３】
本願の第２の発明は、第１の発明において、第１の波長変換層と前記第２の波長変換層とに含有させた蛍光体を、同じ種類のものとしたことを特徴とする発光装置である。
【００１４】
第２の発明によれば、第１の波長変換層と第２の波長変換層とに含有した蛍光体を、同じ種類のものとしているため、波長変換の度合いが、第１の波長変換層と第２の波長変換層とを通過する光路の長さにより決定される。従って、第１の波長変換層と第２の波長変換層との波長変換の度合いは、それぞれの層厚により調整することができるため、色度の補正を容易に行うことができる。
【００１５】
本願の第３の発明は、第１または第２の発明において、前記第２の波長変換層は、前記発光素子の鉛直方向が厚く、周縁部が薄く形成されていることを特徴とした発光装置である。
【００１６】
第３の発明によれば、第２の波長変換層は、前記発光素子の鉛直方向が厚く、周縁部が薄く形成されているので、鉛直方向の波長変換の度合いを高く、周縁部を低くすることができる。従って、発光強度が鉛直方向にピークがあり、鉛直方向から離れるに従って徐々に小さくなる発光素子に対して、最適な色度の補正を、効率的に行うことができる。
【００１７】
本願の第４の発明は、第１から第３のいずれかの発明において、光透過層の頭頂部に凹部が設けられ、第２の波長変換層は、前記凹部に形成されていることを特徴とした発光装置である。
【００１８】
第４の発明によれば、第２の波長変換層が、光透過層の頭頂部に設けられた凹部に形成されていることで、凹部の形状に合わせて第２の波長変換層を形成することができる。
【００１９】
本願の第５の発明は、第１から第４のいずれかの発明において、光透過層は、略半球状に形成されていることを特徴とした発光装置である。
【００２０】
第５の発明によれば、光透過層が略半球状に形成されていることで、光透過層に光取り出し効率を高める効果を持たせることができる。
【００２１】
本願の第６の発明は、第１から第４のいずれかの発明において、光透過層は、略直方体状に形成されていることを特徴とした発光装置である。
【００２２】
第６の発明によれば、光透過層が半球状であれば円弧面による光学特性を得ようとするためには、ある程度の大きさが必要となるが、光透過層を直方体状とすると、発光素子の鉛直方向や水平方向の長さを小さくしても、光学的な影響が小さいため、発光装置全体のサイズを小さくすることができる。
【００２３】
本願の第７の発明は、鉛直方向がピークとなる発光強度分布の発光素子に、前記発光素子からの光に励起されて波長変換した光を発生する蛍光体が含有された第１の波長変換層を被覆する工程と、前記第１の波長変換層に、光透過層を被覆する工程と、蛍光体が含有され、前記発光素子の鉛直方向を含む前記光透過層上の一部の範囲に、前記第１の波長変換層を通過した前記発光素子からの光を波長変換して色度を補正する第２の波長変換層を成形する工程とを含むことを特徴とした発光装置の製造方法である。
【００２４】
第７の発明によれば、第１の波長変換層により波長変換されなかった発光素子からの光を、第２の波長変換層に含有させた蛍光体により波長変換して色度を補正することができる発光装置を製造することができる。
【００２５】
本願の第８の発明は、第７の発明において、光透過層を前記第１の波長変換層に被覆する工程は、凹部の底部に凸部が形成された金型に、前記光透過層を成形する樹脂を充填すると共に、前記第１の波長変換層が被覆された発光素子を浸漬して、前記樹脂を硬化させ、第２の波長変換層を成形する工程は、前記凸部により形成された凹部に、ポッティングにより前記蛍光体を含有した樹脂を充填して硬化することを特徴とした発光装置の製造方法である。
【００２６】
第８の発明によれば、金型の底部に形成された凸部により光透過層に凹部を成形することができ、この凹部にポッティング法により蛍光体を含有した樹脂を充填して硬化させることで、容易に第２の波長変換層を成形することができる。
【００２７】
（実施の形態１）
本発明の実施の形態１に係る発光装置を図面に基づいて説明する。
【００２８】
図１に示す発光装置１０は、基板２０と、発光素子３０と、反射層４０と、第１の波長変換層５０と、光透過層６０と、第２の波長変換層７０とを備えている。
【００２９】
基板２０は、窒化アルミニウム、アルミナなどのセラミックスから形成された絶縁性基板２１と、絶縁性基板２１のおもて面に形成された発光素子３０が導通搭載されるおもて面電極２２，２３と、実装基板の端子に接続するための裏面電極２４，２５と、おもて面電極２２，２３および裏面電極２４，２５を接続するスルーホール電極２６，２７とを備えている。
【００３０】
発光素子３０は、ＧａＮ基板やサファイア基板、ＳｉＣ基板上に形成された窒化物半導体からなり、紫外光から青色光を発する特性を有したフリップチップ実装されるＬＥＤである。発光素子３０は、基板２０にバンプＢを介在させて搭載される。
【００３１】
反射層４０は、発光素子３０が側方へ出射する光を反射して、発光効率を向上させるものである。反射層４０は、シリコーン樹脂やエポキシ樹脂などの透光性樹脂に、酸化チタンなどの反射材を含有させたものとすることができる。
【００３２】
第１の波長変換層５０は、発光素子３０を被覆するものである。第１の波長変換層５０は、シリコーン樹脂やエポキシ樹脂などの透光性樹脂により形成することができる。第１の波長変換層５０には、発光素子３０からの光を受けることで励起され、波長変換した光を発生する蛍光体を含有している。蛍光体としては、発光素子３０が青色光を発光するので、青色光と補色となる黄色光を発光するものとすることで、白色発光させている。また、緑色光、赤色光を発光する蛍光体を組み合わせることで、白色発光させてもよい。蛍光体は、ＹＡＧ系蛍光体、シリケート系蛍光体、珪酸塩蛍光体、酸化物蛍光体、酸窒化物蛍光体を使用することができる。また、蛍光体は、１種類としてもよいし、２種類以上を組み合わせてもよい。
【００３３】
光透過層６０は、略半球状に形成され、頭頂部に凹部６０ａが形成され、下端部の周縁部になだらかに拡がる裾野部６０ｂが形成されている。この凹部６０ａは、発光素子３０の発光面中心の鉛直方向を中心として、球面の一部を切り取った円弧面に形成されている。本実施の形態１では、発光素子３０の発光面の中心の鉛直方向を中心軸として、３０°の角度の円形の範囲に形成されている。
【００３４】
光透過層６０は、蛍光体を含有しておらず、シリコーン樹脂やエポキシ樹脂による透明樹脂により形成することができる。光透過層６０は、第１の波長変換層５０または第２の波長変換層７０の屈折率と同じ、または必要に応じて変えてもよい。
【００３５】
第２の波長変換層７０は、発光素子３０の鉛直方向を含む光透過層６０上の一部の範囲とした、光透過層６０の凹部６０ａに設けられている。第２の波長変換層７０は、中央部が厚く、発光素子３０の鉛直方向である中心部が厚く、周縁部が薄い両凸状の凸レンズに形成されている。蛍光体は、第１の波長変換層５０と同様に、ＹＡＧ系蛍光体、シリケート系蛍光体、珪酸塩蛍光体、酸化物蛍光体、酸窒化物蛍光体を使用することができる。また、蛍光体は、１種類としてもよいし、２種類以上を組み合わせてもよい。本実施の形態１では、第１の波長変換層５０に含有される蛍光体と、第２の波長変換層７０に含有される蛍光体とは、同じ種類のものとしている。なお、第１の波長変換層５０に含有される蛍光体と、第２の波長変換層７０に含有される蛍光体とを同じ濃度としてもよい。
【００３６】
また、第２の波長変換層７０が光透過層６０の凹部６０ａの形状に応じて形成されるため、第２の波長変換層７０は発光素子３０の発光面中心の中心軸から３０°の範囲に形成されている。
【００３７】
以上のように構成された本発明の実施の形態に係る発光装置の製造方法を説明する。
【００３８】
まず、図２（Ａ）に示すように、発光素子３０を、絶縁性基板２１におもて面電極２２，２３，裏面電極２４，２５およびスルーホール電極２６，２７などの所定の電極パターンが形成された基板２０となる大判の基板に、バンプＢを介在させて搭載する（搭載工程）。
【００３９】
次に、図２（Ｂ）に示すように、発光素子３０の周囲に反射材を含有した樹脂を流し込み硬化させ、反射層４０を成形する（反射層形成工程）。
【００４０】
次に、図２（Ｃ）に示すように、スクリーン印刷法により蛍光体を含有した樹脂を印刷版の開口に充填し、硬化させて第１の波長変換層５０を成形する。もしくは蛍光体を含有したシート状の樹脂を配置し、固定する（第１の波長変換層形成工程）。
【００４１】
次に、図２（Ｄ）に示すように、光透過層６０の外形を象った金型（凹型）Ｍを準備し、光透過性樹脂を充填し、第１の波長変換層５０で被覆した発光素子３０を光透過性樹脂中に浸漬して、コンプレッションモールド法により光透過層６０を成形する。金型Ｍの底面に形成された凸部４１が光透過層６０の凹部６０ａ（図１参照）となる。
【００４２】
次に、図２（Ｅ）に示すように、蛍光体を含有した樹脂を凹部６０ａにポッティング法により充填して硬化させ、第２の波長変換層７０を成形する。
【００４３】
そして、ダイシングラインをダイサーにより分割して個片化することで、図２（Ｆ）に示すように発光装置１０を形成することができる。
【００４４】
次に、本発明の実施の形態に係る発光装置の動作および使用状態を説明する。
【００４５】
発光装置１０の裏面電極２４，２５に電圧を印加することで、スルーホール電極２６，２７およびおもて面電極２２，２３を介して発光素子３０へ電流が流れる。発光素子３０へ電流が流れることで、発光素子３０が発光する。
【００４６】
発光素子３０の発光により、まず第１の波長変換層５０に発光素子３０からの青色光が入射する。第１の波長変換層５０にて青色光が黄色光に変換されて、青色光と共に黄色光が出射することで、混色して、混色光である白色光となる。
【００４７】
しかし、発光素子３０の発光強度は、鉛直方向にピークがあるため、鉛直方向の方が、側方や斜め上方より大きい。従って、発光素子３０から出射した鉛直方向の光のうちの一部が、第１の波長変換層５０にて波長変換されずに抜けてしまう。しかし、第１の波長変換層５０にて波長変換されずに抜けた青色光は、光透過層６０を通過して第２の波長変換層７０にて波長変換することができるので、第２の波長変換層７０に含有させた蛍光体により波長変換され、色度が補正されるので、色度ばらつきを抑えることができる。
【００４８】
よって、発光装置１０は、鉛直方向が側方より発光強度が高い発光素子３０であっても、色ムラの発生を抑止することができる。
【００４９】
また、光透過層６０の頭頂部の円弧面による凹部６０ａに、ポッティング法により第２の波長変換層７０を成形しているので、発光素子３０の鉛直方向の波長変換の度合いが高く、周縁部の波長変換の度合いを低くすることができる。従って、鉛直方向にピークがあり、中心軸との角度が大きくなるに従って徐々に発光強度が小さくなる発光素子３０からの光の波長変換を効率よく行うことができる。
【００５０】
また、光透過層６０が略半球状に形成されているため、第２の波長変換層７０の外周側となる肩部６０ｃ（図１参照）が円弧面となる。また、第２の波長変換層７０はポッティング法により成形されているため界面張力により出射方向に凸状となる。従って、光透過層６０と第２の波長変換層７０との外形は、全体で半球状をなすため、露出した光透過層６０の肩部６０ｃだけでなく、肩部６０ｃと第２の波長変換層７０とで凸レンズ形状であることから、空気層と樹脂層の屈折率の差で生じる全反射による戻り光を減らす効果を得ることができる。
【００５１】
また、第１の波長変換層５０と第２の波長変換層７０とに含有される蛍光体を同じものとすることで、第１の波長変換層５０と第２の波長変換層７０とによる波長変換が光路の長さで決定されるので、蛍光体の含有濃度、層厚を調整することで色度の補正を容易に行うことができる。
【００５２】
更に、光透過層６０の頭頂部の凹部６０ａに第２の波長変換層７０を設けているため、第２の波長変換層を光透過層の凹部に応じた形状にすることができ、この凹部は金型の底面に形成された凸部により簡単に形成することができるので、発光素子３０の発光強度分布、波長変換の度合いに応じた形状に容易に形成することができる。
【００５３】
（実施例）
図１に示す発光装置１０を作製して色度の補正度合いを確認した。比較のため、光透過層６０に第２の波長変換層７０の形状を含む半球状に光透過層を成形して、第２の波長変換層を省略した従来の発光装置を比較品として作製した。
【００５４】
図３に、本発明の発光装置（発明品）と従来の発光装置（比較品）とにおける、発光時の出射角度に対する色度Ｃｘ値の変化を示す。従来の発光装置では、図３に示すように、発光素子３０の発光面の中心の鉛直方向を中心軸として、約６０°の範囲（±３０°）で色度が徐々にばらつき始めていることがわかる。
【００５５】
発明品である発光装置１０では、第２の波長変換層７０が中心軸から３０°の範囲に形成されているため、蛍光体の粒子により発光素子３０からの光が３０°の範囲より広い範囲に拡散する。また、第２の波長変換層７０が凸レンズ形状をしているため、更に広い範囲に拡散される。このようにして、図３に示すように、発明品である発光装置１０では、色度のばらつきが、３０°の範囲内で改善されるだけでなく、６０°の範囲で改善され、平坦化して小さくなっていることがわかる。また、発光装置１０では、鉛直方向での青色光が黄色光に変換され、中心部０°付近の色度Ｃｘ値が上昇し、全出射角度における色度変化が小さくなり、色ムラが改善されていることがわかる。
【００５６】
なお、本実施の形態１では、凹部６０ａを円弧面としているが、図４（Ａ）に示すように、切り取り面を水平面とした光透過層６０ｘとすることで、第２の波長変換層７０ｘを球体の一部を切り取った平凸状としたり、図４（Ｂ）に示すように、凹部を円柱状とした光透過層６０ｙとすることで、第２の波長変換層７０ｙを円柱状としたりすることができる。
【００５７】
（実施の形態２）
本発明の実施の形態２に係る発光装置を図面に基づいて説明する。なお、図５においては、図１と同じ構成のものは同符号を付して説明を省略する。
【００５８】
実施の形態２に係る発光装置１１は、光透過層６１が略直方体状に形成されている。
【００５９】
この光透過層６１の頭頂部に略直方体状の凹部６１ａが形成されており、凹部６１ａに第２の波長変換層７１が形成されている。
【００６０】
この発光装置１１の製造方法は、まず、図６（Ａ）に示すように、発光素子３０を、所定の電極パターンが形成された基板２０となる大判の基板に、バンプＢを介在させて搭載する（搭載工程）。
【００６１】
次に、図６（Ｂ）に示すように、発光素子３０の周囲に反射材を含有した樹脂を流し込み硬化させ、反射層４０を成形する（反射層形成工程）。
【００６２】
次に、図６（Ｃ）に示すように、スクリーン印刷法により蛍光体を含有した樹脂を印刷版の開口に充填し、硬化させて第１の波長変換層５０を成形する。もしくは蛍光体を含有したシート状の樹脂の接着面にシリコーン樹脂を接着材として付与して配置し、固定する。また、加熱して軟化状態のシート状のシリコーン樹脂を発光素子３０の天面に配置し、硬化させて固定する（第１の波長変換層形成工程）。ここまでは、実施の形態１に係る発光装置の製造方法（図２（Ａ）〜同図（Ｃ）参照）と同じである。
【００６３】
次に、図６（Ｄ）に示すように、基板２０となる大判の基板を囲う開口が形成された型枠に、光透過性樹脂を流し込み、第１の波長変換層５０で被覆した発光素子３０を含む基板２０上全体に光透過層６０となる樹脂層６５を成形する。そして、発光素子３０に対応させて、樹脂層６５の上面に、凹部６１ａを切削により形成する。このとき凹部６１ａの切削形状により第２の波長変換層７１（図５参照）の形状を決定することができる。本実施の形態２では、直方体状に凹部６１ａを掘り下げている。
【００６４】
次に、図６（Ｅ）に示すように、光透過層６１の凹部６１ａに、蛍光体を含有した樹脂をポッティング法により充填して硬化させ、第２の波長変換層７１を成形する。この第２の波長変換層７１は、凹部６１ａの輪郭形状に形成したシート状の樹脂を配置することでもよい。例えば、シート状の樹脂の接着面にシリコーン樹脂を接着材として凹部６１ａに付与して配置し、固定したり、また加熱して軟化状態のシート状のシリコーン樹脂を凹部６１ａに配置し、硬化させて固定したりすることができる。
【００６５】
そして、ダイシングラインをダイサーにより分割して個片化することで、図６（Ｆ）に示すように発光装置１１を形成することができる。
【００６６】
例えば、半球状とした図１に示す発光装置１０の光透過層６０であれば、円弧面による光学特性を得ようとするためには、ある程度の大きさが必要となるが、光透過層６１を略直方体状とすることで、発光素子３０の鉛直方向や水平方向の長さを小さくしても、光学的な影響が小さいため、発光装置全体のサイズを小さくすることができる。
【００６７】
なお、本実施の形態２では、光透過層６１に直方体状の凹部６１ａを形成して、第２の波長変換層７１を成形しているが、図７（Ａ）に示すように、凹部を円錐状としたり、多角錐状としたりした光透過層６１ｘとすることで、鉛直方向となる中心部を厚く、周縁部を薄く形成した第２の波長変換層７１ｘとしてもよい。
【００６８】
また、図７（Ｂ）に示すように、直方体状に成形した光透過層６１ｙの平面である上面に載せるようにして円柱状または直方体状の第２の波長変換層７１ｙを成形してもよい。
【００６９】
更に、図７（Ｃ）に示すように、鉛直方向に凸の円錐状の第２の波長変換層７１ｚとしてもよい。
【００７０】
以上、本発明の実施の形態１，２に係る発光装置１０，１１を説明した。本実施の形態１，２では、第１の波長変換層と第２の波長変換層とにそれぞれ含有される蛍光体を同じ種類としているが、１種類の異なる蛍光体としたり、組み合わせが異なる蛍光体としたりしてもよい。同じ蛍光体、または異なる蛍光体とする場合でも、同じ濃度としたり、異なる濃度としたりすることができる。第１の波長変換層５０に含有される蛍光体と、第２の波長変換層７０，７０ｘ〜７１ｚに含有される蛍光体とを、同じ種類のもので、同じ濃度とすれば、より波長変換の度合いの調整が容易となるため、更に色度の補正を容易に行うことができる。
【産業上の利用可能性】
【００７１】
本発明は、鉛直方向が側方より発光強度が高い発光素子であっても、色ムラの発生を抑止することができるので、発光素子からの光に励起されて発光する蛍光体が含有された蛍光体層が、発光素子を被覆した発光装置およびその製造方法に好適である。
【符号の説明】
【００７２】
１０，１１  発光装置
２０  基板
２１  絶縁性基板
２２，２３  おもて面電極
２４，２５  裏面電極
２６，２７  スルーホール電極
３０  発光素子
４０  反射層
４１  凸部
５０  第１の波長変換層
６０，６０ｘ，６０ｙ，６１，６１ｘ，６１ｙ  光透過層
６０ａ，６１ａ  凹部
６０ｂ  裾野部
６０ｃ  肩部
６５  樹脂層
７０，７０ｘ，７０ｙ，７１，７１ｘ，７１ｙ，７１ｚ  第２の波長変換層
Ｂ  バンプ
Ｍ  金型
【図１】
2014093435.tif 000003
【図２】
2014093435.tif 000004
【図３】
2014093435.tif 000005
【図４】
2014093435.tif 000006
【図５】
2014093435.tif 000007
【図６】
2014093435.tif 000008
【図７】
2014093435.tif 000009